СТАБИЛИЗАТОР ЛАТЕКСА ДЛЯ СИНТЕТИЧЕСКОГО ЛАТЕКСА И СПОСОБЫ ЕГО ИСПОЛЬЗОВАНИЯ

1. Способ обработки подземного пласта, включающий: обеспечение смеси синтетического латекса, содержащей: синтетический латекс и стабилизатор латекса, представляющий собой полиол с молекулярной массой менее 200, где концентрация стабилизатора латекса находится в диапазоне от 20 до 40 мас.%; а также воздействие воздуха на смесь синтетического латекса в течение периода воздействия, составляющего по меньшей мере один день; при этом смесь синтетического латекса теряет менее 5% своей первоначальной концентрации воды в конце однодневного периода воздействия; добавление смеси синтетического латекса в состав для обработки приствольной зоны, выбранный из группы, состоящей из: буровых растворов, цементных растворов, жидкостей для закачивания скважины, вытесняющих жидкостей и жидкостей для охвата площади заводнением; введение состава для обработки приствольной зоны в ствол скважины, проникающий в подземный пласт.
2. Способ по п. 1, отличающийся тем, что смесь синтетического латекса сохраняет разницу плотности от верхней части резервуара до нижней части резервуара менее 36 г/л (0,3 фунта на галлон) в конце периода воздействия; при этом смесь синтетического латекса не содержит твердых веществ размера, достаточного для удерживания на сите с ячейками размером 80 меш в конце периода воздействия; и при этом смесь синтетического латекса имеет вязкость, которая изменяется не более чем на 20% от верхней части резервуара до нижней части в конце периода воздействия.
3. Способ по п. 1, отличающийся тем, что период воздействия составляет по меньшей мере семь дней, и смесь синтетического латекса теряет менее 20% своей первоначальной концентрации воды в конце семидневного периода воздействия.
4. Способ по п. 1, отличающийся тем, что смесь синтетического латекса имеет температуру 0°C (32°F) или ниже и не содержит твердых веществ размера, достаточного для удерживания на сите с ячейками размером 80 меш.
5. Способ по п. 1, отличающийся тем, что смесь синтетического латекса имеет температуру -4°C (25°F) или ниже и не содержит твердых веществ размера, достаточного для удерживания на сите с ячейками размером 80 меш.
6. Способ по п. 1, отличающийся тем, что состав для обработки приствольной зоны представляет собой цементный раствор.
7. Способ по п. 1, отличающийся тем, что синтетический латекс выбирают из группы, состоящей из: стирол-бутадиенового каучука, цис-1,4-полибутадиенового каучука, высокостирольной смолы, бутилкаучука, этилен-пропиленовых каучуков, неопренового каучука, нитрильного каучука, цис-/транс- 1,4-полиизопренового каучука, силиконового каучука, хлорсульфонированного полиэтиленового каучука, сшитого полиэтиленового каучука, эпихлоргидринового каучука, фторуглеродного каучука, фторсиликонового каучука, полиуретанового каучука, полиакрилового каучука, полисульфидного каучука, их производных и их комбинаций.
8. Способ по п. 1, отличающийся тем, что полиол выбирают из группы, состоящей из глицерина, пентаэритрита, этиленгликоля, пропиленгликоля, диэтиленгликоля, 1,4-бутандиола, инозита, сорбита, ксилита, их производных и их комбинаций.
9. Способ по п. 1, отличающийся тем, что латекс представляет собой стирол- бутадиеновый каучук; при этом стабилизатор латекса представляет собой глицерин и при этом стабилизатор латекса присутствует в концентрации 20 мас.%.